(57)【要約】【課題】容器のリサイクルのための剥離に際し、感熱性粘着剤層が被貼着体に残ったり、ラベルが破れたりせず、手による剥離を容易にする易剥離性感熱ラベルの提供にある。【解決手段】基材１０の片面に印刷層１２が、他の面に感熱性粘着剤層１４が施されている易剥離性感熱ラベル１で、前記感熱性粘着剤層１４は、粘着付与剤が添加されたＥＶＡ等感熱樹脂でなり、厚さ１０〜６０μｍの範囲の塗布膜でなる易剥離性感熱ラベル１としたもので、この感熱性粘着剤層１４は、溶融押出しで得られるものである。【選択図】図１
2004085651.tif 000002
【特許請求の範囲】
【請求項１】
基材の片面に表示層が施され、他の面に感熱性粘着剤層が施されている感熱ラベルにおいて、前記感熱性粘着剤層は、粘着付与剤が添加された感熱樹脂でなり、厚さ１０〜６０μｍの範囲の塗布膜でなることを特徴とする易剥離性感熱ラベル。
【請求項２】
上記感熱性粘着剤層の塗布膜は、溶融押出機により形成されていることを特徴とする請求項１記載の易剥離性感熱ラベル。
【発明の詳細な説明】
【０００１】
【発明の属する技術分野】
本発明は、常温では粘着性がなく、加熱により活性化して粘着性がでる感熱性粘着剤層を備えた感熱ラベルに関するものであり、特にガラス瓶やプラスチック容器などに加熱貼着され、使用後に剥離を容易にし、容器のリサイクルに貢献する易剥離性感熱ラベルに関する。
【０００２】
【従来の技術】
従来、紙等の表面に印刷が施され、裏面には感熱性粘着剤層が施され、この感熱性粘着剤層は、常温では粘着性がないが、加熱によって活性化して粘着性を帯び、ガラス瓶やプラスチック容器等に貼着する感熱ラベルが知られ、特にこのラベルのメーカー側にとっては、通常の粘着ラベルと異なり貼着前の粘着剤面を覆う剥離台紙を必要とせず、加熱によってガラス瓶やプラスチック容器などに貼着されるので、製造に対し粘着、固着に取扱い易い感熱ラベルとして広く普及している。
【０００３】
上記でいう感熱性粘着剤とは、例えば「接着便覧」第１２版第１３１頁（高分子刊行会発行昭和５５年刊）に記載されているように、その基本的組成は、非水溶性高分子材料、粘着付与剤、固体可塑剤からなり、常温では粘着性がないが、加熱によって活性化して粘着性が生じ、その粘着性が冷却後もかなりの期間持続するような接着剤（粘着剤）をいい、通常、この粘着剤の乾燥塗膜はタックがないので、この粘着剤を覆うための剥離台紙が不要である。
【０００４】
上記組成のうちの非水溶性高分子材料は、接着力を与える成分であり、例えば、ポリ酢酸ビニル、エチレン−酢酸ビニル共重合体、ポリアクリル酸エステル系、ポリ塩化ビニル系、天然ゴム、合成ゴム、酢酸ビニル−アクリル酸エステル共重合体、ポリエステル系、ポリウレタン系の非水溶性高分子化合物類が使用される。
【０００５】
また、上記粘着付与剤は、加熱により活性化された際に粘着性を増強させるための成分であり、例えば、ロジン誘導体、テルペン樹脂系、石油樹脂系、フェーノール樹脂系、キシレン樹脂系等の樹脂類が使用される。
【０００６】
また、上記固体可塑剤は、常温では固体であって、その融点以上に加熱されると溶融し、前記非水溶性高分子材料や粘着付与剤を膨潤・溶解して、粘着・接着性を発現させる。そして、一旦溶解した後はなかなか結晶化しないので、活性化後の粘着保持時間を長くとることができるもので、例えば、フタル酸ジフェニル、フタル酸ジヘキシル、フタル酸ジシクロヘキシル、フタル酸ジヒドロアビエチル、イソフタル酸ジメチル、安息香酸スクロース、ジ安息香酸エチレングリコール、トリ安息香酸トリメチロールエタン、トリ安息香酸グリセリド、テトラ安息香酸ペンタエリエット、オクタ酢酸スクロース、クエン酸トリシクロヘキシルＮ−シクロヘキシル−Ｐ−トルエンスルホンアミド等の常温で固体の有機化合物が使用される。
【０００７】
上記のような、非水溶性高分子材料と、粘着付与剤と、固体可塑剤とを水性溶媒に分散してなる感熱性粘着剤を、紙や合成樹脂フィルム等の基材の少なくとも片面に塗布、乾燥することによってディレードタック（遅延粘着）型の感熱ラベルとするものである。
【０００８】
上記のようにして得られた感熱ラベルは、熱活性後、各種被貼着体、例えば、ガラス瓶、プラスチックボトル等、あるいはガラス板、ステンレス板、ポリエチレンやポリエステル板等に貼着されて使用される。
【０００９】
また、上記ディレードタック（遅延粘着）型の感熱ラベルに対し、常温では接着（粘着）性はないが、加熱によって活性化して接着（粘着）性が生じ、加熱後即座に被着体（ガラス瓶等）に貼着し、冷却で固化し接着されるホットメルト型の感熱ラベルがあり、このホットメルト接着剤としては、例えばベースポリマーとしてのエチレン−酢酸ビニル共重合体、スチレン−ブタジエンまたはスチレン−イソプレンなどのブロック共重合体、ポリアミド、アクリルエステル共重合体などに、ホットタック性の付与とともに溶融粘度を下げて塗布し易くする粘着付与剤としてのウッドロジン等ロジンおよびその誘導体など、さらに溶融粘度やブロッキング性等を調整するパラフィンワックスなどで代表されるワックス類が添加されたものがあった。
【００１０】
【発明が解決しようとする課題】
しかしながら、上記ディレードタック（遅延粘着）型の感熱ラベルあるいはホットメルト型の感熱ラベルは、被貼着体であるガラス瓶等の使用後、例えばリユースあるいはリサイクルのため、被貼着体から剥離する場合、その被貼着体によって接着（貼着）強度に差はあるものの、感熱性粘着剤あるいはホットメルト接着剤が被貼着体に転着して残ったり、基材が紙の場合は紙の層間破壊等を起こし破れたりして、被貼着体に残った感熱粘着剤あるいはホットメルト接着剤等の除去に多大の労力を要するという問題があった。
【００１１】
さらにまた上記ディレードタック（遅延粘着）型の感熱ラベルにおいては、被貼着体へのラベリングに際し、粉吹き（感熱性粘着剤層のエマルジョン粉末が飛散する）現象が発生し、ラベリング機械回りの頻繁の清掃を不可欠にするという問題点があった。
【００１２】
本発明は、かかる従来技術の問題点を解決するものであり、その課題とするところは、常温では粘着性がなく、加熱により粘着性が発現する感熱性粘着剤層を備えた感熱ラベルにおいて、使用後の剥離に際し、感熱性粘着剤層が被貼着体に残ったり、ラベルが破れたりせず、手による剥離を容易にし、かつラベリング時での粉吹き現象のない易剥離性感熱ラベルを提供することにある。
【００１３】
【課題を解決するための手段】
本発明に於いて上記課題を達成するために、まず請求項１の発明では、基材の片面に表示層が施され、他の面に感熱性粘着剤層が施されている感熱ラベルにおいて、前記感熱性粘着剤層は、粘着付与剤が添加された感熱樹脂でなり、厚さ１０〜６０μｍの範囲の塗布膜でなることを特徴とする易剥離性感熱ラベルとしたものである。
【００１４】
上記請求項１の発明によれば、上記感熱性粘着剤層は、粘着付与剤が添加された感熱樹脂で形成されているので、常温では粘着性がなく、被貼着体への貼着（ラベリング）に際し、加熱によりこの感熱性粘着剤層に粘着性が発現し、粘着付与剤によりある程度のディレードタック性を有するので貼着し易く、さらに厚さ１０〜６０μｍの範囲の塗布膜とすることによって、使用後の剥離に際し、この厚さのある塗布膜が破壊等に強くなる（破れ難くなる）ので、感熱性粘着剤層の層間剥離による残りや基材を含めた破れ等がなくなり、手による被貼着体からの剥離を容易にし、また従来のディレードタック型の感熱ラベルのようなエマルジョンタイプの感熱性粘着剤ではないので、ラベリング時での粉吹き現象のない易剥離性感熱ラベルを提供できる。
上記感熱性粘着剤層の塗布膜の厚さが１０μｍに満たないと耐破れ性等に乏しくなるので、使用後の剥離に際し、塗布膜が破れたりして被着体に残ったりし、逆に６０μｍを越えると基材との接着性に乏しくなったり、さらに材料コストが嵩むなどの問題が発生するので好ましくない。
【００１５】
また、請求項２の発明では、上記感熱性粘着剤層の塗布膜は、溶融押出機により形成されていることを特徴とする請求項１記載の易剥離性感熱ラベルとしたものである。
【００１６】
上記請求項２の発明によれば、厚さ１０〜６０μｍという厚い塗布膜を溶融押出機によって形成するので、上記感熱性粘着剤層の形成がより高効率で、製造コストが嵩まない易剥離性感熱ラベルとすることができる。
【００１７】
【発明の実施の形態】
以下本発明の実施の形態を説明する。
本発明の易剥離性感熱ラベルの構成は、図１の側断面図に示すように、例えば基材（１０）の表面に印刷層（１２）が施され、裏面には感熱性粘着剤層（１４）が施されている感熱ラベル（１）である。
【００１８】
また、上記易剥離性感熱ラベルの構成として、例えば図２の側断面図に示すように、基材（１０）と感熱性粘着剤層（１４）の間にアンカーコート層（１６）を施したものや印刷層（１２）上に保護層（１８）を設けて耐磨耗性のあるものとすることもできる。また図示しないが、基材が透明なプラスチックフィルムの場合は、基材の裏面に印刷層を施して、表面の保護層を省略し、耐磨耗性のある易剥離性感熱ラベルとすることもできる。
【００１９】
そこで、上記請求項１に係る発明では、図１または図２に示す感熱性粘着剤層（１４）は、粘着付与剤が添加された感熱樹脂でなり、その厚さが１０〜６０μｍの範囲の塗布膜で形成されている易剥離性感熱ラベル（１）とするものである。
【００２０】
上記感熱樹脂としては、例えば酢酸ビニル（ＶＡ）含有量５〜３０％のエチレン／酢酸ビニル共重合体（ＥＶＡ）、エチレン／メタアクリル酸共重合体（ＥＭＡＡ）、エチレン／アクリル共重合体（ＥＡＡ）、あるいは直鎖状低密度ポリエチレン（ＬＬＤＰＥ）等が挙げられ、溶融押出機でフィルム化が可能な樹脂が使用できる。
【００２１】
また、上記感熱樹脂に添加される粘着付与剤としては、加熱により活性化された際に粘着性を増強させるための成分であり、例えば、ロジン誘導体、テルペン樹脂系、石油樹脂系、フェーノール樹脂系、キシレン樹脂系等の樹脂類が挙げられ、上記感熱樹脂に対し０．５％程度添加されて使用される。
【００２２】
また、上記基材（１０）としては、例えば坪量３０〜１００ｇ／ｍ２　程度の片アート紙、両アート紙、アルミニウム蒸着紙、さらに厚さ１５〜２５μｍ程度のポリエチレンテレフタレートフィルム、延伸ポリプロピレンフィルム、延伸ナイロンフィルムなどが使用される。
【００２３】
また、上記請求項２に係る発明では、図１または図２に示す感熱性粘着剤層（１４）を、溶融押出機によって基材（１０）の片面（裏面）に押し出し、上記請求項１に係る発明の、その厚さを１０〜６０μｍの塗布膜として易剥離性感熱ラベル（１）とするものである。
【００２４】
上記のようにして得られた易剥離性感熱ラベル（１）は、常温では粘着性がないので、例えば粘着ラベルのように粘着層を覆うための剥離台紙が不要で、ガラス瓶等被貼着体への貼着に際し、例えば感熱ラベラーで感熱性粘着剤層（１４）を加熱すると粘着性が発現し、この粘着性が保持されている間に被貼着体に加圧固着せしめられるもので、一定時間経過後（実際は使用後）、手でこの易剥離性感熱ラベル（１）を剥離すると、ラベルが破れたり、感熱性粘着剤層（１４）が被貼着体に残ったりすることがなく、スムースに剥離することのできる易剥離性感熱ラベル（１）である。
【００２５】
【実施例】
次に実施例により、本発明を具体的に説明する。
〈実施例１〉
基材として坪量７９．１ｇ／ｍ２　の片アート紙を用い、その表面であるアートコート面にオフセット印刷法により印刷して表示層とし、その上にアクリル樹脂でなるオーバーコートニスをグラビアコーティング法にて保護層を形成した。
【００２６】
次に基材の他の面（裏面）に、感熱樹脂として酢酸ビニル含有量（ＶＡ％）２０％のエチレン／酢酸ビニル共重合体（ＥＶＡ）に粘着付与剤としてロジン誘導体を０．５％添加し、これを溶融押出機で押し出し、厚さ３０μｍの感熱性粘着剤層を形成し、幅７６ｍｍにスリットしてロール状の易剥離性感熱ラベルを得た。
【００２７】
〈比較例１〉
感熱性粘着剤層として、樹脂がアクリル系のディレードタック型感熱ニスを用いて１０ｇ／ｍ２　に塗布した以外は、実施例１と同様にしてロール状の感熱ラベルを得た。
【００２８】
上記実施例１および比較例１で得られたロール状の感熱ラベルを、感熱ラベラーに装填し、ＰＥＴボトル表面にラベリングし、一週間後に手で剥離して、その状態を目視で観察した結果、
実施例１で得られた易剥離性感熱ラベルでは、紙の材破がなく、かつＰＥＴボトルに感熱性粘着剤層の残りも見られなかった。
これに対し比較例１で得られた感熱ラベルでは、紙の材破が発生し、その一部がＰＥＴボトルに残り、そけを取るのが容易ではなかった。
【００２９】
【発明の効果】
本発明は以上の構成であるから、下記に示す如き効果がある。
即ち、上記請求項１に係る発明においては、基材の片面に表示層が施され、他の面に感熱性粘着剤層が施されている感熱ラベルにおいて、上記感熱性粘着剤層は、粘着付与剤が添加された感熱樹脂で形成されているので、常温では粘着性がなく、被貼着体への貼着（ラベリング）に際し、加熱によりこの感熱性粘着剤層に粘着性が発現し、粘着付与剤によりある程度のディレードタック性を有するので貼着し易く、さらに厚さ１０〜６０μｍの範囲の塗布膜とすることによって、使用後の剥離に際し、この厚さのある塗布膜が破壊等に強くなる（破れ難くなる）ので、感熱性粘着剤層の層間剥離による残りや基材を含めた破れ等がなくなり、手による被貼着体からの剥離を容易にし、貼着される容器等のリサイクルやリユースに貢献し、また従来のディレードタック型の感熱ラベルのようなエマルジョンタイプの感熱性粘着剤ではないので、ラベリング時での粉吹き現象のない易剥離性感熱ラベルを提供できる。
【００３０】
また、上記請求項２に係る発明においては、厚さ１０〜６０μｍという厚い塗布膜を溶融押出機によって形成するので、上記感熱性粘着剤層の形成がより高効率で、製造コストが嵩まない易剥離性感熱ラベルとすることができる。
【００３１】
従って本発明は、常温では粘着性がなく、加熱により活性化して粘着性が発現する感熱性粘着剤層を備えた感熱ラベルで、特にガラス瓶やプラスチック容器などに加熱貼着され、使用後に剥離を容易にし、その容器のリサイクルやリユースに貢献する易剥離性感熱ラベルとして、優れた実用上の効果を発揮する。
【図面の簡単な説明】
【図１】本発明の易剥離性感熱ラベルの一実施の形態を積層側断面で表した説明図である。
【図２】本発明の易剥離性感熱ラベルの他の一実施の形態を積層側断面で表した説明図である。
【符号の説明】
１‥‥易剥離性感熱ラベル
１０‥‥基材
１２‥‥印刷層
１４‥‥感熱性粘着剤層
１６‥‥アンカーコート層
１８‥‥保護層
【図１】
2004085651.tif 000003
【図２】
2004085651.tif 000004